(57)【特許請求の範囲】
【請求項１】
多数本の超電導フィラメントを集束した超電導素線を複数本撚り合わせ、その周囲に安定化用線材を複数本撚り合わせてサブ導体とし、さらにそのサブ導体を複数本撚り合わせて高次撚り線として構成した超電導導体であって、前記安定化用線材のうち少なくとも１本の前記安定化用線材を他の安定化線材よりも高抵抗の高抵抗金属線もしくは絶縁線とし、他を前記金属線よりも低抵抗の低抵抗金属線として管状構造のコンジットに収納し、前記コンジットは、前記高次撚り線の長さ方向に沿って溶接した接合構造とし、その溶接部の溶接線が前記高次撚線の中心位置から径方向に外れて配置し、前記低抵抗線は、銅、アルミニウム、銀またはこれらの合金からなる線材であることを特徴とする超電導導体。
【請求項２】
前記高抵抗金属線は、ＣｕＮｉ、ステンレス鋼、ニッケル基合金またはチタン合金からなる線材、もしくはクロムメッキを施した銅線材である請求項１記載の超電導導体。
【請求項３】
前記絶縁線は、ホルマール、四弗化エチレン樹脂またはポリエチレンからなる線材である請求項１または２記載の超電導導体。
【請求項４】
前記超電導フィラメントは、ＮｂＴｉ、Ｎｂ３Ｓｎ、Ｎｂ３Ａｌのいずれかからなる金属系超電導線、またはＹ系、Ｂｉ系、Ｔｌ系、Ｈｇ系のいずれかからなる酸化物高温超電導線である請求項１から３までのいずれか１項に記載の超電導導体。
【請求項５】
前記超電導素線の表面が、ホルマール、四弗化エチレン樹脂、ポリエチレンなどの絶縁材、もしくはＣｕＮｉ、クロム、ステンレス鋼、チタンもしくはこれらの合金などの高抵抗材によりコーティングされた請求項１から４までのいずれか１項に記載の超電導導体。
【請求項６】
前記高次撚り線を、ステンレス鋼、ニッケル基合金、チタン合金、銅合金からなる撚り線またはそれらの表面に絶縁材を施したものからなる補強用線材に巻きつけて構成し、前記補強用線材は、断面が多角形、円形もしくは楕円形の中空または中実なものである請求項１から５までのいずれか１項に記載の超電導導体。
【請求項７】
請求項１から６までのいずれか１項に記載の高次撚り線を、ステンレス鋼、ニッケル基合金、チタン合金などの高抵抗体からなるコンジットに収納したことを特徴とする超電導導体。
【発明の詳細な説明】
【０００１】
【発明の属する技術分野】
本発明は、複数の超電導線を撚り合わせてなる超電導導体に係り、特に交流損失を低減することにより、超電導状態の安定性の向上を図った超電導導体に関する。
【０００２】
【従来の技術】
一般に、超電導線の利用分野では、通電電流の大容量化を図るために、複数の超電導素線を同心円状に撚り合わせた高次撚り線からなる超電導導体が広く用いられている。このうち、特に電磁力の大きい環境でも使用できる大電流容量の代表的な超電導導体の断面構造を図６に示す。
【０００３】
この超電導導体は、図６（Ａ）に示すように、超電導素線１を複数本、補強線２の周囲に同心円状に撚り合せ、さらにその周囲に安定化用線材３を撚り合せることによりサブ導体４として構成されている。超電導素線１は、直径が数μｍの極細な超電導フィラメントを他数本束ねて構成されており、この超電導フィラメントは、例えば保持材としての銅等の母材に埋め込み保持されている。また、安定化用線材３は、超電導素線１の超電導状態が損なわれた場合の安定性向上や、超電導導体クエンチ時の温度上昇を抑制する目的で設けられ、一般的に常電導金属である低抵抗の銅等が撚り線として適用されている。
【０００４】
次に図６（Ｂ）に示すように、このサブ導体４を複数、冷却チャンネルを構成するスパイラル状の金属管５の周囲に同心円状に撚り合せ、これにより高次撚り線６としての超電導導体１０（１０ａ）が構成されている。
【０００５】
さらに、高次撚り線６の外周側をステンレス鋼等の保護テープ７によって被覆し、例えば角チューブ状のコンジット８に収納し、これにより高次撚り線６の周囲等にも冷却チャンネルが形成された超電導導体（導体・イン・コンジット導体）１０（１０ｂ）が構成されている。なお、コンジット８は板材を曲げ、高次撚り線６の長さ方向に沿う溶接部９により接合した管状構造のものであり、その溶接線は通常、高次撚り線６の中心位置に配置されており、溶接裏波９ａが部分的にサブ導体４と接触した状態となっている。
【０００６】
ところで、このような超電導導体１０は直流磁界中では直流電流を無損失で通電可能としているが、変動磁界中では交流損失による熱を発生し、熱損失を生じる。この交流損失は、ヒステリシス損失、結合損失、および渦電流損失の３つに大きく分けられる。
【０００７】
まず、ヒステリシス損失は、超電導素線１を構成する超電導フィラメント内でその直径に比例して発生する特性を持つ。そこで上述したように、特に商用周波数で運転する交流用の超電導素線１としては、ヒステリシス損失の低減のために、数ミクロンの直径をもつ極細な超電導フィラメントが用いられる。
【０００８】
一方、超電導素線１内の結合損失は、超電導フィラメント間を流れる結合電流によって超電導フィラメントの周囲にある銅等の母材に発生し、超電導フィラメントの撚りピッチ長の２乗に比例するとともに、結合電流が流れる母材の抵抗率に反比例する特性をもつ。よって、超電導フィラメントの撚りピッチ長を短くすると結合損失が低減されるが、撚りピッチ長は製造上の制約を受け、超電導素線１の直径にほぼ比例する。したがって、撚りピッチ長を短くするために超電導素線１の直径を小さくすると、超電導素線１の１本当りの臨界電流が低くなるので、大電流容量の超電導導体１０では多数本の超電導素線１が必要となる。
【０００９】
この結合損失は、上述した超電導素線１内での発生機構と同様に、超電導素線１間においても発生する。特に、高次撚り線６としての最終撚り線の撚りピッチ長が最も長いため、この撚りピッチ長の２乗に比例し、超電導素線１間の等価抵抗に反比例した損失が発生する。この損失を少なくするために、超電導素線１間の等価抵抗を高くする方法として、超電導素線１の表面に高抵抗層や絶縁材などを薄くコーティングする方法が採られている。なお、超電導素線１間の等価抵抗率を高くするために、超電導素線１と周囲の空間との割合を変化させ、超電導素線１間の接触を少なくする方法も採られている。
【００１０】
一方、サブ導体４を同心円状に撚り合せて超電導導体１０を構成する際に、各サブ導体４を理想的に同心円状に撚り合せることが可能ならば、各サブ導体４の撚りピッチ長ｌｐの最小公倍数Ｌｐの長さに対して一様な変動磁界が加わった場合には、超電導導体１０の中心線と各超電導素線１とにより囲まれる面積が受ける変動磁界による磁束は、最小公倍数Ｌｐの長さにわたって変動磁界を積分するとゼロとなり、サブ導体４間の結合損失は発生しない。しかし、上述した構成の超電導導体１０においては、１次撚線としての超電導素線１の周囲に配置した安定化用線材３が、全て常電導金属である銅等によって構成されているため、これらの安定化用線材３を周回する渦電流が発生し、この渦電流により交流損失が増大する可能性がある。
【００１１】
また、上述した安定化用線材３やコンジット８には、変動磁界により渦電流損失が発生する。一般に、安定化用線材３には低抵抗の材料が使用され、またコンジット８には高抵抗の金属が使用されるため、渦電流損失が問題になるのは、安定化用金属に関連した渦電流損失である。
【００１２】
さらに、コンジット８の溶接部９においては、そのコンジット８の内面側に隆起した溶接裏波９ａ部によって、撚り線構造のサブ導体４が局所的に加圧され、これにより超電導素線１間の接触抵抗が低減するため、超電導素線１間の結合電流の増大を招く。特に３のｎ乗撚りで構成されているような高次撚り線６においては、最終撚りピッチが大きいため、長時定数の結合電流を招きやすい。このような超電導素線１間の結合電流による発熱は、極めて大きな交流損失となる場合があり、それにより、超電導導体１０（１０ｂ）がクエンチに至る可能性もある。
【００１３】
【発明が解決しようとする課題】
上述したように、従来の高次撚り線としての超電導導体においては、１次撚線である超電導素線の周囲に配置した安定化用線材を周回して発生する渦電流により、交流損失が増大する可能性がある。
【００１４】
また、溶接構造をもつ導体・イン・コンジット導体においては、そのコンジットの内面側に隆起した溶接裏波部によって、撚り線構造のサブ導体が局所的に加圧され、超電導素線間の接触抵抗が低減させられるため、超電導素線間の結合電流の増大を招き、これにより極めて大きな交流損失となる場合があり、超電導導体がクエンチに至る可能性もある。
【００１５】
本発明は、このような事情に鑑みてなされたもので、安定化金属線に発生する渦電流損失や、超電導素線間に発生する結合電流による交流損失を低減して、超電導状態の安定性を向上し得る超電導導体を提供することを目的とする。
【００１６】
【課題を解決するための手段】
上記の目的を達成するため、本発明の超電導導体は、多数本の超電導フィラメントを集束した超電導素線を複数本撚り合わせ、その周囲に安定化用線材を複数本撚り合わせてサブ導体とし、さらにそのサブ導体を複数本撚り合わせて高次撚り線として構成した超電導導体であって、前記安定化用線材のうち少なくとも１本の前記安定化用線材を他の安定化線材よりも高抵抗の高抵抗金属線もしくは絶縁線とし、他を前記金属線よりも低抵抗の低抵抗金属線として管状構造のコンジットに収納し、前記コンジットは、前記高次撚り線の長さ方向に沿って溶接した接合構造とし、その溶接部の溶接線が前記高次撚線の中心位置から径方向に外れて配置し、前記低抵抗線は、銅、アルミニウム、銀またはこれらの合金からなる線材としたものである。
【００１７】
上記の安定化用線材に適用する高抵抗線としては、例えばＣｕＮｉ、ステンレス鋼、ニッケル基合金またはチタン合金等からなる線材、もしくはクロムメッキを施した銅線が挙げられる。また、絶縁材の線材としては、例えばホルマール、四弗化エチレン樹脂またはポリエチレン等の線材が挙げられる。さらに、低抵抗線としては、例えば銅、アルミニウム、銀またはこれらの合金等の線材が挙げられる。
【００１８】
安定化用線材を高抵抗線とした場合には、サブ導体の周囲に形成される渦電流回路の電気抵抗を大きく設定することができ、発生する渦電流を小さく抑制することができる。また、安定化用線材を絶縁線とした場合には、サブ導体の周囲に渦電流回路を形成させることがないので、渦電流の発生を阻止することができる。
【００１９】
なお、安定化用線材の機能を確保するためには、高抵抗金属線もしくは絶縁線の本数が過多とならないようにするため、例えば十数本の安定化用線材に対して高抵抗金属線もしくは絶縁線を数本以下、特に１〜２本の割合で配置し、他を低抵抗線とすることが望ましい。
【００２０】
本発明において、超電導フィラメントは、ＮｂＴｉ、Ｎｂ３Ｓｎ、Ｎｂ３Ａｌのいずれかからなる金属系超電導線、またはＹ系、Ｂｉ系、Ｔｌ系、Ｈｇ系のいずれかからなる酸化物高温超電導線とすることが望ましい。これらの材質よりなるフィラメントを適用することにより、動作温度を高くし、比熱を大きくすることができるので、超電導安定性を向上することができる。
【００２１】
また、超電導素線の表面には、ホルマール、四弗化エチレン樹脂、ポリエチレンなどの絶縁材、もしくはＣｕＮｉ、クロム、ステンレス鋼、チタンもしくはこれらの合金などの高抵抗材によりコーティングされたものとすることが望ましい。このように、超電導素線の表面をホルマール、ポリイミド系、ポリアミド系などの絶縁材でコーティングすることにより、超電導素線間をわたる電流を消失させ、交流損失を低減することができる。また、超電導素線の表面をＣｕＮｉ、クロム、ステンレス鋼、チタンなどの高抵抗材で被覆した場合には、超電導素線間をわたる電流を少なくすることにより、交流損失の低減を図ることができる。
【００２２】
また、本発明において、高次撚り線は、ステンレス鋼、ニッケル基合金、チタン合金、銅合金またはそれらの表面に絶縁材を施したものからなる補強用線材に巻きつけて構成し、補強用線材は、断面が多角形、円形もしくは楕円形の中空または中実なものとする。すなわち、高次撚り線を中空な補強用線材に巻き付けることにより、補強用線材の内部を冷却チャンネルとして利用することができる。また、中実な補強用線材に巻き付けた場合には、いわゆる圧縮成型撚り線の構成として利用することもできる。そして、これらの各場合において、交流損失を低減することができ、かつ電磁力にも耐える構成とすることができる。
【００２３】
さらに、本発明では、上述した高次撚り線を、ステンレス鋼、ニッケル基合金、チタン合金などの高抵抗体からなるコンジットに収納した、いわゆる導体・イン・コンジット導体として適用する。このように、高次撚り線をコンジットに収納することにより、大電磁力に耐える構成とすることができ、高磁界、大電流容量用の超電導導体として好適なものとなる。
【００２４】
また、本発明では、コンジットを高次撚り線の長さ方向に沿って溶接した接合構造のものとする場合において、その溶接線を高次撚り線の中心線から外れた径方向位置に配置する。これにより、コンジットの溶接部を導体中心からずらして配置することにより、溶接裏波等の突出部分と超電導素線との接触を回避する構成とすることができる。これにより、超電導素線の局所的な加圧や、局所的な接触抵抗の低下、撚り線の乱れを防止等が図れ、これらに起因する超電導素線間の結合損失の発生を有効に防止することができ、かつ超電導安定性を向上することができる。
【００２５】
【発明の実施の形態】
以下、本発明に係る超電導導体の実施形態について、図１〜図５を参照して説明する。なお、以下の実施形態においては、従来例と同様の構成部分に図６の符号と同一の符号を使用して説明する。
【００２６】
第１実施形態（図１、図２）
本実施形態は、高次撚り線として構成した超電導導体をコンジットに収納することにより、超電導導体（導体・イン・コンジット導体）としたものである。図１は全体構成を示す断面図であり、図２は部品構成を示す拡大断面図である。
【００２７】
まず、図２により高次撚り線６として構成した超電導導体１０（１０ａ）について説明する。図２（Ａ）は、高次撚り線６を構成するサブ導体４を拡大して示す断面図であり、図２（Ｂ）は、サブ導体４を構成する超電導素線１をさらに拡大して示す断面図であり、図２（Ｃ）は、超電導素線１を構成する超電導フィラメント１１をさらに拡大して示す断面図である。
【００２８】
図２（Ｃ）に示すように、超電導フィラメント１１は、保持材としての銅からなる母材１２に埋め込み保持され、その外側には例えばＣｕＮｉのコーティング１３が施されている。このような超電導フィラメント１１を、図２（Ｂ）に示すように、常導体である銅線１４の周囲に多数集束させて撚り線とし、その外周表面に例えばＣｕＮｉのコーティング１５を施すことにより、超電導素線１が構成されている。なお、コーティング１３、１５には、ＣｕＮｉの他、クロム、ステンレス鋼、チタンもしくはこれらの合金などの高抵抗材、またはホルマール、四弗化エチレン樹脂、ポリエチレンなどの絶縁材を適用してもよい。
【００２９】
そして、このように構成した複数本の超電導素線１を図２（Ａ）に示すように、これらと略同径の銅からなる補強線２の周囲に同心円状に撚り合せ、さらにその周囲に複数本の安定化用線材３を撚り合せることにより、サブ導体４が構成されている。このサブ導体４の安定化用線材３のうち、例えば対象的に配置された２本の安定化用線材３ａが高抵抗金属線もしくは絶縁線とされており、他の安定化用線材３が低抵抗金属線、例えば銅線とされている。
【００３０】
安定化用線材３ａの高抵抗線には、例えばＣｕＮｉ、ステンレス鋼、ニッケル基合金またはチタン合金等の線材、もしくはクロムメッキを施した銅線が適用されている。なお、絶縁材の線材とする場合には、ホルマール，四弗化エチレン樹脂、またはポリエチレン等の線材が適用される。さらに、低抵抗線としては、銅、アルミニウム、銀またはこれらの合金等が適用されている。
【００３１】
このようなサブ導体４を複数、図１に示すように、冷却チャンネルを構成する断面が円形の中空体、例えばスパイラル状の金属管５の周囲に同心円状に撚り合わせ、これにより高次撚り線６としての超電導導体１０（１０ａ）が構成されている。さらに、高次撚り線６の外周側をステンレス鋼等の保護テープ７によって被覆し、角チューブ状のコンジット８に収納し、これにより高次撚り線６の周囲等にも冷却チャンネルが形成された超電導導体（導体・イン・コンジット導体）１０（１０ｂ）が構成されている。このコンジット８は、ステンレス鋼、ニッケル基合金、チタン合金などの高抵抗体からなる板材を曲げ、高次撚り線６の長さ方向に沿う溶接部９により接合した管状構造のものであり、その溶接線は、高次撚り線６の中心位置から径方向に外れた配置とされており、溶接裏波９ａが部分的にサブ導体４と接触しない状態となっている。
【００３２】
以上の構成を有する本実施形態の超電導導体、すなわち高次撚り線６としての超電導導体１０（１０ａ）およびこの高次撚り線６をコンジット８に収納した超電導導体（導体・イン・コンジット導体）１０（１０ｂ）によると、超伝導体素線２の周囲に撚り合わせた安定化用線材３のうち例えば２本の安定化用線材３ａを高抵抗金属線もしくは絶縁線としたことにより、サブ導体４の周囲に形成される渦電流回路の電気抵抗を大きく設定して発生する渦電流を小さく抑制することができ、またはサブ導体４の周囲に渦電流回路を形成させず渦電流の発生を阻止することができる。
【００３３】
すなわち、安定化線材３として従来のように、高純度、低抵抗の銅線のみを適用した場合には、銅線を介して１次撚り線であるサブ導体４の周囲を周回する回路の抵抗値が小さいものとなり、ここに発生する渦電流損失は非常に大きなものとなるが、本実施形態では高抵抗線もしくは絶縁線としての安定化線材３ａを配置したので、１次撚り線であるサブ導体４の周囲を周回する回路の抵抗を著しく大きくでき、渦電流の発生を抑制することができる。例えば、銅の抵抗率は１．５×１０−１０Ωｍ程度であるが、高抵抗線としてＣｕＮｉやステンレス鋼などを用いた場合には、抵抗率が１０００倍以上大きいので、発生する渦電流も無視できるレベルになる。そのため、交流損失が極めて少なくなり、発熱が無くなり、超電導安定性が向上するものである。
【００３４】
なお、本実施形態では２本の安定化用線材３ａを高抵抗金属線もしくは絶縁線としたが、その本数は、安定化用線材３に対して適宜に設定することができる。
【００３５】
また、本実施形態においては、超電導フィラメント１１を、ＮｂＴｉ、Ｎｂ３Ｓｎ、Ｎｂ３Ａｌのいずれかからなる金属系超電導線、またはＹ系、Ｂｉ系、Ｔｌ系、Ｈｇ系のいずれかからなる酸化物高温超電導線としたので、動作温度を高くし、比熱を大きくすることができ、高抵抗線もしくは絶縁線としての安定化線材３ａを配置したことと合わせて超電導安定性の一層の向上が図れる。
【００３６】
また、超電導素線１の表面には、ホルマール、四弗化エチレン樹脂、ポリエチレンなどの絶縁材、もしくはＣｕＮｉ、クロム、ステンレス鋼、チタンもしくはこれらの合金などの高抵抗材によるコーティング１５を施したので、超電導素線１間をわたる電流を消失または減少させ、交流損失を低減することができる。したがって、高抵抗線もしくは絶縁線としての安定化線材３ａを配置したことと合わせて超電導安定性の一層の向上が図れる。
【００３７】
さらに、高次撚り線６は、ステンレス鋼、ニッケル基合金、チタン合金、銅合金またはそれらの表面に絶縁材を施したものからなる断面円形の中空な補強用線材５に巻きつけて構成したことにより、補強用線材５の内部を冷却チャンネルとして利用することができるとともに、交流損失を低減することができ、かつ電磁力にも耐える構成とすることができる。したがって、高抵抗線もしくは絶縁線としての安定化線材３ａを配置したことと合わせて超電導安定性の一層の向上が図れる。
【００３８】
さらに、高次撚り線６を高抵抗体からなるコンジット８に収納したことにより、大電磁力に耐える構成とすることができ、高磁界、大電流容量用の超電導導体として好適なものとなる。この場合、本実施形態では特に、コンジット８を高次撚り線６の長さ方向に沿って溶接した接合構造のものとし、その溶接線を高次撚り線の中心線から外れた径方向位置に配置することにより、溶接部９の溶接裏波９ａ等の突出部分が超電導素線１に接触することを回避できるようになる。したがって、超電導素線１の局所的な加圧や、局所的な接触抵抗を低下させたり、撚り線の乱れを生じさせることを防止でき、これらに起因する超電導素線間の結合損失の発生を有効に防止することができ、かつ超電導安定性を向上することができる。特に高抵抗線もしくは絶縁線としての安定化線材３ａを配置した構成との相乗効果により、極めて超電導安定性高い超電導導体が得られる。
【００３９】
なお、図３には、コンジット８を溶接部のない一体構成とした場合を示している。他の構成については前記同様である。このような構成のコンジット８を適用した場合においても、超電導素線１の局所的な加圧や、局所的な接触抵抗を低下させたり、撚り線の乱れを生じさせることがないので、高抵抗線もしくは絶縁線としての安定化線材３ａを配置したことと合わせて極めて超電導安定性の高い超電導導体が得られる。
【００４０】
第２実施形態（図４、図５）
本実施形態は、高次撚り線６の巻き付け構造を変形した場合についてのものである。図４は高次撚り線６としての超電導導体１０ａを示す断面図であり、図５はその高次撚り線６をコンジット８に収納した超電導導体１０ｂを示す断面図である。なお、その他の構成については第１実施形態と変らないので、図４および図５に図１〜図３と同一の符号を付して説明を省略する。
【００４１】
本実施形態では、図４に示すように、高次撚り線６を巻きつける補強用線材１６が、断面矩形状の板からなる中実な構造とされている。この補強用線材１６は、第１実施形態における補強用線材としての金属管５と同様に、ステンレス鋼、ニッケル基合金、チタン合金、銅合金またはそれらの表面に絶縁材のコーティング１７を施したものからなっている。この補強用線材１６の周囲に複数のサブ導体４を巻き付け、高次撚り線６としての超電導導体１０ａが構成されている。なお、本実施形態の超電導導体１０ａについても、高次撚り線６の周囲に配置される安定化用線材３のうち少なくとも１本が高抵抗金属線もしくは絶縁線とされている。
【００４２】
そして、図５に示すように、このような高次撚り線６が例えば２段構造とされて、コンジット８内に収納されている。これにより、高次撚り線６をコンジット８に収納した超電導導体（導体・イン・コンジット導体）１０（１０ｂ）が構成されている。このコンジット８は、例えば溶接構造物であり、高次撚り線６の中心部分から外れた位置に溶接部９の溶接裏波９ａが配置されている。
【００４３】
このような構成の第２実施形態によると、高次撚り線６の中心位置に冷却チャンネルが存在しない、いわゆる圧縮成型撚り線の構成として利用することができる。そして、この場合においても、安定化用線材３のうち少なくとも１本を高抵抗金属線もしくは絶縁線とすることにより、第１実施形態と同様に、交流損失を低減することができ、かつ電磁力にも耐える構成とすることができる。また、高次撚り線６の中心部分からずれた位置に溶接部９の溶接裏波９ａが配置することにより、超電導素線１の局所的な加圧や、局所的な接触抵抗を低下させたり、撚り線の乱れを生じさせることを防止でき、これらに起因する超電導素線間の結合損失の発生を有効に防止することができ、かつ超電導安定性を向上することができる。
【００４４】
他の実施形態
以上の第１、第２実施形態においては、高次撚り線６を巻き付ける補強用線材を金属管５または板状の補強用線材１６としたが、本発明はこれに限らず、補強用線材には種々の形状のものを適用することができる。すなわち、断面が多角形、円形もしくは楕円形の中空または中実なものであればよい。
【００４５】
【発明の効果】
以上のように、本発明によれば、超電導素線の周囲に安定化用線材を巻き付ける高次撚り線として構成される超電導導体、およびこの高次撚り線を溶接構造のコンジットに収納するタイプの超電導導体において、交流損失を増大させること無く、発熱量の低減化、および超電導安定性を向上することができる。また、大電磁力に耐えることができ、高磁界、大電流容量用として好適な超電導導体とすることができる。
【図面の簡単な説明】
【図１】本発明の第１実施形態による超電導導体を示す全体断面図。
【図２】（Ａ）、（Ｂ）、（Ｃ）は本発明の第１実施形態の部品を示す拡大断面図。
【図３】本発明の第１実施形態による超電導導体の他の構成例を示す全体断面図。
【図４】本発明の第２実施形態による高次撚り線としての超電導導体を示す断面図。
【図５】本発明の第２実施形態によるコンジット収納型超電導導体を示す断面図。
【図６】（Ａ）、（Ｂ）は従来例を示す説明図。
【符号の説明】
１  超電導素線
２  補強線
３  安定化用線材
４  サブ導体
５  金属管（補強用線材）
６  高次撚り線
７  保護テープ
８  コンジット
９  溶接部
９ａ  溶接裏波
１０（１０ａ，１０ｂ）  超電導導体
１１超電導フィラメント
１２  母材
１３、１５、１７  コーティング
１４  銅線
１６  補強用線材
【図１】
0004686076.tif 000002
【図２】
0004686076.tif 000003
【図３】
0004686076.tif 000004
【図４】
0004686076.tif 000005
【図５】
0004686076.tif 000006
【図６】
0004686076.tif 000007